(57)【要約】【課題】水滴が付着しても容易に開栓することができる飲料容器用キャップ及び飲料容器を提供する。【解決手段】筒部３を備えたキャップ２において、親水部とこれより撥水性の高い撥水部とが混在した外面塗膜21を有する。この外面塗膜21を形成する塗料には、撥水性添加剤を０．１〜５．０重量％混合する。撥水部と親水部とを混在することにより、乾燥状態では、親水部により摩擦抵抗を確保でき、所定の開栓性を確保することができ、一方、水滴付着状態では、撥水部により水切りがなされるため、所定の開栓性を確保することができる。【選択図】図１
2007269381.tif 000002
【特許請求の範囲】
【請求項１】
筒部を備えたキャップにおいて、親水部とこれより撥水性の高い撥水部とが混在した外面被膜を有することを特徴とするキャップ。
【請求項２】
前記外面被覆が塗膜であり、この塗膜の前記撥水部となる撥水性添加剤が、融点１００℃以上のポリエチレン，ポリプロピレン，ポリスチレン，ポリ四フッ化エチレン又はこれらの変性体からなることを特徴とする請求項１記載のキャップ。
【請求項３】
前記外面被覆が塗膜であり、前記撥水部により前記塗膜に凸部を形成したことを特徴とする請求項１記載のキャップ。
【請求項４】
筒部を備えたキャップと、前記キャップで容器口部を閉止するボトル缶とを備えたキャップ付ボトル缶において、前記キャップは、親水部とこれより撥水性の高い撥水部とが混在した外面被膜を有することを特徴とするキャップ付ボトル缶。
【請求項５】
前記外面被覆が塗膜であり、この塗膜の前記撥水部となる撥水性添加剤が、融点１００℃以上のポリエチレン，ポリプロピレン，ポリスチレン，ポリ四フッ化エチレン又はこれらの変性体からなることを特徴とする請求項４記載のキャップ付ボトル缶。
【請求項６】
前記外面被覆が塗膜であり、前記撥水部により前記塗膜に凸部を形成したことを特徴とする請求項４記載のキャップ付ボトル缶。
【請求項７】
筒部を備えたキャップ製造方法において、撥水性添加剤を混合した塗料を前記キャップの外面に塗布し、前記撥水性添加剤からなる撥水部とこれより撥水性の低い親水部とが混在した外面塗膜を形成することを特徴とするキャップ製造方法。
【請求項８】
前記撥水性添加剤に、融点１００℃以上のポリエチレン，ポリスチレン，ポリ四フッ化エチレン又はこれらの変性体を用いることを特徴とする請求項７記載のキャップ製造方法。
【請求項９】
前記撥水性添加剤により前記外面塗膜に凸部を形成することを特徴とする請求項７又は８記載のキャップ製造方法。
【請求項１０】
前記塗料に前記撥水性添加剤を０．１〜５．０重量％混合することを特徴とする請求項７〜９のいずれか１項に記載のキャップ製造方法。
【請求項１１】
前記塗料が、前記親水部となるポリエステル−アミノ系樹脂，エポキシ−アミノ系樹脂又はアクリル−アミノ系樹脂のすくなくとも１つを含むことを特徴とする請求項７〜１０のいずれか１項に記載のキャップ製造方法。
【発明の詳細な説明】
【技術分野】
【０００１】
本発明はキャップ及びキャップ付ボトル缶に関し、例えばスポーツドリンク等の清涼飲料水やコーヒー等の飲み物を封入して販売するためのキャップ付ボトル缶（以下、これを飲料容器と呼ぶ）及び飲料容器に用いられるキャップ（以下、これを飲料容器用キャップと呼ぶ）に適用して好適なものである。
【背景技術】
【０００２】
近年、飲料容器として、ガラスや合成樹脂製のものに代えて、アルミニウム等でなるボトル缶が用いられており、これに伴い、ボトル缶を閉止する飲料容器用キャップについてもアルミニウム等で形成されたものが用いられている。
【０００３】
このようなアルミニウム等でなる飲料容器用キャップは、天板部と筒部とを備えるキャップ本体からなり、筒部は、下端にブリッジを介してフレアが形成されている。この飲料容器用キャップは、飲料容器の容器口部に被せられ、ネジ加工用ロールにより筒部の外周を容器口部に形成された雄ネジに合わせて雌ネジを形成すると共に、裾巻加工用ロールにより筒部の下端を容器口部に形成された鏑部に巻き付け、筒部の下端に設けられたフレアを鏑部に係止して、ボトル缶に装着している。
【０００４】
そして、飲料容器は、筒部の外周を把持して回転させ、フレアがキャップ本体から切断されることにより開栓されるものであり、このような飲料容器を開栓するには、飲料容器用キャップに所定のトルク（以下、開栓トルクと呼ぶ）を生じさせる必要がある。
【０００５】
ところで、この種のキャップにおいて、表面に腐蝕防止用の塗膜が形成され、その塗料には、前記塗膜と容器との間の摩擦を低減し、キャップの開栓トルクを低く抑えることを目的として、ラノリン系、合成ワックス系、カルナウバ系などのワックスを添加（例えば特許文献１）したものがある。
【特許文献１】特開２００２−２６４９５７号公報
【発明の開示】
【発明が解決しようとする課題】
【０００６】
上記特許文献１では、キャップ内面の塗膜にワックスが含まれているため、容器との摩擦が低減し、この点では、開栓トルクを低く抑えることができる。
【０００７】
一方、塗料にワックスを添加することにより、キャップの外面においては、加工時の傷付きを防止する効果が得られる。しかし、例えば、冷却保存されたボトル缶などを購入すると、夏場などはボトル缶全体が結露し、水滴がワックスを含む塗膜を施したキャップに付着し、このように周囲に水滴が付着したキャップを把持すると手が滑り易くなり、握力の小さな子供などがスムーズに開栓できない場合がある。
【０００８】
そこで、本発明は上記した問題点に鑑み、水滴が付着しても容易に開栓することができる飲料容器用キャップ及び飲料容器を提供することを目的とする。
【課題を解決するための手段】
【０００９】
上記目的を達成するために、請求項１に係る発明は、筒部を備えたキャップにおいて、親水部とこれより撥水性の高い撥水部とが混在した外面被膜を有するものである。
【００１０】
また、請求項２に係る発明は、前記外面被覆が塗膜であり、この塗膜の前記撥水部となる撥水性添加剤が、融点１００℃以上のポリエチレン，ポリプロピレン，ポリスチレン，ポリ四フッ化エチレン又はこれらの変性体からなるものである。
【００１１】
また、請求項３に係る発明は、前記外面被覆が塗膜であり、前記撥水部により前記塗膜に凸部を形成したものである。
【００１２】
また、請求項４に係る発明は、筒部を備えたキャップと、前記キャップで容器口部を閉止するボトル缶とを備えたキャップ付ボトル缶において、前記キャップは、親水部とこれより撥水性の高い撥水部とが混在した外面被膜を有するものである。
【００１３】
また、請求項５に係る発明は、前記外面被覆が塗膜であり、この塗膜の前記撥水部となる撥水性添加剤が、融点１００℃以上のポリエチレン，ポリプロピレン，ポリスチレン，ポリ四フッ化エチレン又はこれらの変性体からなるものである。
【００１４】
また、請求項６に係る発明は、前記外面被覆が塗膜であり、前記撥水部により前記塗膜に凸部を形成したものである。
【００１５】
また、請求項７に係る発明は、筒部を備えたキャップ製造方法において、撥水性添加剤を混合した塗料を前記キャップの外面に塗布し、前記撥水性添加剤からなる撥水部とこれより撥水性の低い親水部とが混在した外面塗膜を形成する製造方法である。
【００１６】
また、請求項８に係る発明は、前記撥水性添加剤に、融点１００℃以上のポリエチレン，ポリスチレン，ポリ四フッ化エチレン又はこれらの変性体を用いる製造方法である。
【００１７】
また、請求項９に係る発明は、前記撥水性添加剤により前記外面塗膜に凸部を形成する製造方法である。
【００１８】
また、請求項１０に係る発明は、前記塗料に前記撥水性添加剤を０．１〜５．０重量％混合する製造方法である。
【００１９】
また、請求項１１に係る発明は、前記塗料が、前記親水部となるポリエステル−アミノ系樹脂，エポキシ−アミノ系樹脂又はアクリル−アミノ系樹脂のすくなくとも１つを含む製造方法である。
【発明の効果】
【００２０】
本発明の請求項１記載のキャップ及び請求項４のキャップ付ボトル缶では、キャップに水滴が付着しても、滑り難く、開栓し易いものとなる。
【００２１】
すなわち、外面被膜が親水部のみの場合、乾燥状態では、動摩擦係数が大きくなるが、水滴付着状態では、親水部により水ぬれ性が良いため、動摩擦係数が低下し、滑り止め効果が充分に得られない。一方、仮に、外面被膜が撥水部のみ場合では、一般的に乾燥状態で動摩擦係数が小さくなり、水滴付着状態でも、外面被膜に手が滑り、開け難くなる。これに対して、本願の請求項１又は３では、撥水部と親水部とを混在することにより、乾燥状態では、親水部により摩擦抵抗を確保でき、所定の開栓性を確保することができ、一方、水滴付着状態では、撥水部により水切りがなされるため、所定の開栓性を確保することができる。
【００２２】
また、請求項２に記載のキャップ及び請求項５記載のキャップ付ボトル缶では、融点１００℃以上のポリエチレン，ポリプロピレン，ポリスチレン，ポリ四フッ化エチレン又はこれらの変性体の少なくとも１の撥水性添加剤を塗料に混合するから、外面塗膜の撥水部において良好な撥水性が得られ、水滴付着状態で良好な水切り性が得られる。
【００２３】
また、請求項３に記載のキャップ及び請求項６記載のキャップ付ボトル缶では、キャップを握った感触が良好でキャップを回し易くなる。
【００２４】
すなわち、水滴付着状態で、親水部のみでは、親水部の上の水膜の上からキャップを握ることになり、他方、水滴付着状態で撥水部のみでは、外面塗膜と手が接触する部分との間で水膜の逃げ場がなく、滑り易くなり、開栓性に劣る。これに対して、本願の請求項３又は６では、外面塗膜と手が接触する部分との間で水が親水部に逃げ、数μｍｍ〜数十μｍではあるが突出した凸部に、手が接触するため、開栓性が良好となる。
【００２５】
また、請求項７に記載のキャップの製造方法によれば、水滴が付着しても、滑り難く、開栓し易いキャップを製造することができる。
【００２６】
また、請求項８に記載のキャップの製造方法によれば、水滴付着状態で良好な水切り性を備えたキャップを製造することができる。
【００２７】
また、請求項９に記載のキャップの製造方法によれば、撥水部の凸部により開栓性が向上したキャップを製造することができる。
【００２８】
また、請求項１０に記載のキャップの製造方法によれば、撥水性添加剤の添加量が０．１重量％未満では、外面塗膜の親水部比率が高く、水ぬれ性が良いため、滑り止めとして十分な効果が得られず、一方、その添加量が５．０重量％を超えると、外面塗膜の撥水部比率が高くなり、水切り性はよくなるが、外面塗膜における摩擦抵抗が低下し、乾燥状態での開栓性が低下するため、水滴付着状態と乾燥状態の両状態における使用を考慮し、上記範囲とすることが好ましい。
【００２９】
また、請求項１１に記載のキャップの製造方法によれば、外面塗膜の信頼性に優れたキャップを製造することができる。
【発明を実施するための最良の形態】
【００３０】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規なキャップを採用することにより、従来にないキャップが得られ、そのキャップ、キャップ付ボトル缶及びキャップ製造方法について記述する。
【実施例１】
【００３１】
以下、本発明の実施例１について、図１〜図４を参照して説明する。同図において、１は本発明のキャップ付ボトル缶を示し、このキャップ付ボトル缶１は、全体がアルミニウムやアルミニウム合金等の金属製でなり、購入者が片手で保持できる大きさでなるボトル缶101と、当該ボトル缶101を閉止するための飲料容器用キャップ２とで構成されている。
【００３２】
前記キャップ付ボトル缶１は、ボトル缶101の口部102に短有底筒状の飲料容器用キャップ２が成形装置（図示せず）によって螺着され、ボトル缶101内を密封し得るようになされている。
【００３３】
飲料容器用キャップ２は、天板部104の周縁部から筒部３が垂下したキャップ本体４と、天板部104の内面に溶着されたライナ５とから構成され、キャップ本体４の下側にブリッジ107を介してフレア７が連結されている。
【００３４】
そして、飲料容器用キャップ２は、ボトル缶101が固定された状態で、ボトル缶101のねじ部110に沿って缶軸回り方向に回転されると、フレア７をかぶら部109に係止させたままスコア８同士の間に位置するブリッジ107を破断させ、フレア７からキャップ本体４が分離して開栓し得るようになされている。
【００３５】
また、キャップ本体４には、前記雌ねじ部12の下側に凸部状のビート13が形成されているとともに、このビート13の下側に前記スコア８及びブリッジ107が形成され、このブリッジ107にフレア７が一体成形されている。
【００３６】
上記のようなキャップ２において、このキャップ２のキャップ本体４の外面４Ｇに、外面被膜たる外面塗膜21を設けている。この外面塗膜21は塗料を塗布してなり、必要に応じて焼き付け処理を行うこともできる。前記外面塗膜21は、少なくともキャップ本体４の筒部３に設けることが好ましく、さらに、外面塗膜21と同じ塗膜をキャップ本体４の内面に設けても良い。
【００３７】
用いる塗料としては、ポリエステル−アミノ系樹脂，エポキシ−アミノ系樹脂又はアクリル−アミノ系樹脂などの塗料が例示され、これらポリエステル−アミノ系樹脂，エポキシ−アミノ系樹脂又はアクリル−アミノ系樹脂は、外面塗膜21における親水部22のベース樹脂となる。
【００３８】
また、前記塗料には、外面塗膜21における撥水部23となる撥水性添加剤が添加され、この撥水性添加剤は、融点１００℃以上のポリエチレン（ＰＥ），ポリプロピレン（ＰＰ）,ポリスチレン（ＰＳ），ポリ四フッ化エチレン（ＰＴＦＥ）又はこれらの変性体などからなり、また、それら撥水性添加剤を組み合わせて複数添加することができ、融点１００℃以上とすることにより、各種の熱処理などに対応可能となり、さらに、それらの融点が１３０℃以上であれば、レトルト殺菌処理などの加熱処理に適したものとなる。
【００３９】
このように、塗料に、親水部22となるベース樹脂と撥水部23となる撥水性添加剤とを含むことにより、外面塗膜21には撥水部23とこの撥水部23より撥水（疎水）性の低い親水部22とが混在して存在する。これにより、乾燥状態と水滴付着状態の両方において、良好な開栓性を得ることができる。
【００４０】
前記塗料における撥水性添加剤の添加量は、０．１〜５．０重量％とすることが好ましい。すなわち、添加量が０．１質量％未満（図４（Ｄ））では、塗膜21における親水部22の比率（面積比）が高く、塗膜21の上に水Ｓの膜が形成され、水ぬれ性が良いため、滑り止めとして充分な効果が得られず、一方、添加量が５．０重量％を越える場合（図４（Ａ））には、塗膜21における撥水部23の比率が高くなり、塗膜の表面の摩擦抵抗が小さくなり、乾燥状態での開栓性が低下する。このため、外面塗膜21は、親水部22にこれより撥水性の高い撥水部23を混在する。
【００４１】
また、前記塗料には、その他の微量の添加剤を含んでもよく、例えば、ラノリン、植物系などのエステル基を含むワックス、カルナバなどを含んでも構わない。また、より親水性を高めるため、シリカ、アルミナゾルなどの無機粉体や、界面活性剤などを含んでもよく、その接触角は７０〜９０°が好ましい。
【００４２】
そして、前記外面塗膜21の乾燥状態における動摩擦係数は、０．０５〜０．３０程度であり、外面塗膜21と液体（水滴Ｓ）との接触角θは、８５〜１００°の範囲とし、水滴付着状態では、親水部22の影響により、乾燥状態に比べて外面塗膜21の動摩擦係数が５〜３０％程度の低下が見られるが、手で握ってキャップ２を捩じる場合、外面塗膜21に付着する水滴が撥水部23により水切りされるため、開栓性を確保することができ、このように両状態において開栓性を確保するには、撥水部23と親水部22とが所定のバランスで混在した表面状態とすることが好ましく、後述する実験例などにより、撥水部23の接触角θが９０〜１００°で、これより親水部22の接触角θが相対的に５〜２０°小さい範囲が好ましいことなどが確認できた。
【００４３】
また、外面塗膜21の動摩擦係数が０．０５未満だと、外面塗膜21における撥水性添加剤の割合が大きく、動摩擦係数が０．２０を超えると、親水部22の割合が大きくなり、キャップ２を手で握ったときの水切り性が低下する。
【００４４】
さらに、所定の大きさの撥水性添加剤を塗料に混合することにより、撥水部23となる撥水性添加剤が、塗膜21の親水部23の表面から突出し、図４（Ｂ）に示すように、親水部23により凸部23Ａが形成され、この凸部23Ａが塗膜21に分散状態で点在する。尚、図４（Ｂ）の凸部23Ａは、親水部22の表面から、例えば10μｍ（数μｍ〜20μｍ程度の範囲）程度突出する。
【００４５】
尚、図４（Ｃ）のように、親水部22と撥水部23とが略表面に位置していたり、撥水部23が凹んでいたりすると、撥水部23にも水Ｓが溜まり、水切り性が悪くなり、図４（Ｂ）の場合より、グリップ性が低下する。
［実験例］
キャップ本体４と同一材質の板に前記外面被膜21を施した試験板の各種物性データと、前記キャップ２を巻き締めた前記ボトル缶１のキャップ２に水滴を付着して水滴付着状態としたキャップ２について、２０代から３０代の年齢の女性モニターを対象として開栓時の官能評価を実施した結果と、を下記の表１に示す。この表１において、「ＤＲＹ」は乾燥状態、「ＷＥＴ」は水滴付着状態を示す。
【００４６】
【表１】
2007269381.tif 000003
【００４７】
上記表１の「ポリプロピレン」を撥水性添加剤に用いたキャップでは、水滴付着状態「ＷＥＴ」での閉栓トルクが大きく、いずれも滑り難いことが分かる。また、乾燥状態「ＤＲＹ」と水滴付着状態「ＷＥＴ」において、閉栓トルクの差も少ない。さらに、動摩擦係数は、乾燥状態「ＤＲＹ」で、添加量が０．３重量％以上では、動摩擦係数が０．１０７以下となり、ポリプロピレンの撥水性の影響を受けており、且つ水滴付着状態「ＷＥＴ」では、動摩擦係数が２０〜３０％低下し、撥水部23と親水部22の占める割合が適切で、キャップ２と握り手の界面の水切れ性が良いことが分かる。
【００４８】
一方、撥水部と親水部の分散バランスの悪い撥水性添加剤「なし」及び「合成ワックスＢ」では、水滴付着状態「ＷＥＴ」では、閉栓トルクが低下し、滑り易いことが分かる。動摩擦係数は、撥水性添加剤「なし」では、乾燥状態「ＤＲＹ」で高く親水部の比率が高く、且つ水滴付着状態「ＷＥＴ」での低下が大きいことから、撥水性が小さく、キャップと握り手の界面の水切り性が悪い。また、「合成ワックスＢ」の動摩擦係数は、乾燥状態「ＤＲＹ」で０．０７０と低く、撥水部の割合が高い。さらに、「合成ワックスＢ」の動摩擦係数は、水滴付着状態「ＷＥＴ」でも、乾燥状態「ＤＲＹ」との変化が小さいことから、撥水性は良いが、キャップと握り手の界面の水膜の逃げ場がないため滑る。
【００４９】
すなわち、キャップ２のグリップ性を向上させるには、撥水部23と親水部22とが適切なバランスで、キャップ２と手の界面に存在する水膜を切ることが重要であり、また、撥水部23が塗膜21から数μｍでも突出することも重要な要素の一つとなる。
【００５０】
また、機械で測定した開栓トルクは同等でも上記外面塗装21を形成したキャップ２では、開栓できなかった女性でも開栓できるなどの良好な結果が得られた。さらに、従来のキャップで開栓し難い女性モニターでも、上記外面塗装21を形成したキャップ２では開け易く感じており、開栓に係り良好な結果が得られた。
【００５１】
また、下記の表２は、撥水性添加剤の添加量の違いによる動摩擦係数、接触角θ、撥水部と親水部の高低差、塗膜表面の状態、官能評価などのデータを示すものであり、撥水部と親水部の高低差「あり」は前記凸部23Ａのある場合である。この表２からも、撥水添加剤の割合が０．１〜５．０重量％で、凸部23Ａを備えた外面塗膜21により、キャップ２が開け易くなることが分かる。
【００５２】
【表２】
2007269381.tif 000004
【００５３】
このように本実施例では、筒部３を備えたキャップ２において、親水部22とこれより撥水性の高い撥水部23とが混在した外面被膜たる外面塗膜21を有するから、キャップ２のキャップ本体４の外面４Ｇに水滴が付着しても、滑り難く、開栓し易いものとなる。
【００５４】
すなわち、外面塗膜21が親水部22のみの場合、乾燥状態では、動摩擦係数が大きくなるが、水滴付着状態では、親水部22により水ぬれ性が良いため、動摩擦係数が低下し、滑り止め効果が充分に得られない。一方、仮に、外面塗膜21が撥水部23のみ場合では、一般的に乾燥状態で動摩擦係数が小さくなり、水滴付着状態でも、外面塗膜21に手が滑り、開け難くなる。これに対して、本実施例では、撥水部23と親水部22とを混在することにより、乾燥状態では、親水部22により摩擦抵抗を確保でき、所定の開栓性を確保することができ、一方、水滴付着状態では、撥水部23により水切りがなされるため、所定の開栓性を確保することができる。
【００５５】
また、このように本実施例では、外面被覆が塗膜21であり、この塗膜21の撥水部23となる撥水性添加剤は、融点１００℃以上のポリエチレン，ポリプロピレン，ポリスチレン，ポリ四フッ化エチレン又はこれらの変性体からなるから、外面塗膜21の撥水部23において良好な撥水性が得られ、水滴付着状態で良好な水切り性が得られる。
【００５６】
また、このように本実施例では、外面被覆が塗膜21であり、撥水部23により塗膜21に凸部23Ａを形成したから、キャップ２を握った感触が良好でキャップ２を回し易くなる。すなわち、水滴付着状態で、親水部22のみでは、親水部22の上の水膜の上からキャップ２を握ることになり、他方、水滴付着状態で撥水部23のみでは、外面塗膜21と手が接触する部分との間で水膜の逃げ場がなく、滑り易くなり、開栓性に劣る。これに対して、本実施例では、外面塗膜21と手が接触する部分との間で水Ｓが、撥水部23，23の間の親水部22に逃げ（図４（Ｂ））、数μｍｍ〜数十μｍではあるが突出した凸部23Ａに、手が接触するため、良好な開栓性が得られる。
【００５７】
さらに、このように本実施例では、筒部３を備えたキャップ２と、キャップ２で容器口部102を閉止するボトル缶101とを備えたキャップ付ボトル缶において、前記キャップ２の構成を採用するから、キャップ２のキャップ本体４の外面４Ｇに水滴が付着しても、滑り難く、開栓し易いものとなる。
【００５８】
また、このように本実施例では、筒部３を備えたキャップ製造方法において、撥水性添加剤を混合した塗料をキャップ２のキャップ本体４の外面に塗布し、撥水性添加剤からなる撥水部23とこれより撥水性の低い親水部22とが混在した外面塗膜21を形成するから、水滴が付着しても、滑り難く、開栓し易いキャップ２を製造することができる。
【００５９】
また、このように本実施例では、前記撥水性添加剤に、融点１００℃以上のポリエチレン，ポリスチレン，ポリ四フッ化エチレン又はこれらの変性体を用いるから、水滴付着状態で良好な水切り性を備えたキャップを製造することができる。
【００６０】
また、このように本実施例では、前記撥水性添加剤により外面塗膜21に凸部23Ａを形成するから、撥水部23の凸部23Ａにより開栓性が向上したキャップを製造することができる。
【００６１】
また、このように本実施例では、前記塗料に前記撥水性添加剤を０．１〜５．０重量％混合するから、撥水性添加剤の添加量が０．１重量％未満では、外面塗膜21の親水部比率が高く、水ぬれ性が良いため、滑り止めとして十分な効果が得られず、一方、その添加量が５．０重量％を超えると、外面塗膜21の撥水部比率が高くなり、水切り性はよくなるが、外面塗膜21における摩擦抵抗が低下し、乾燥状態での開栓性が低下するため、水滴付着状態と乾燥状態の両状態における使用を考慮し、上記範囲とすることが好ましい。
【００６２】
また、このように本実施例では、前記塗料が、親水部22となるポリエステル−アミノ系樹脂，エポキシ−アミノ系樹脂又はアクリル−アミノ系樹脂のすくなくとも１つを含むから、キャップ２を保護する外面塗膜21の信頼性に優れたキャップ２を製造することができる。
【００６３】
なお、本発明は、前記実施例に限定されるものではなく、種々の変形実施が可能である。例えば、キャップ本体をブリキやティンフリースチールなどのこの他種々の金属部材で形成しても良い。さらに、外面塗装21は、筒部の全外面に設けることが好ましいが、筒部の外面の一部に設けてもよい。また、塗膜と同一構成のシート状塗膜を形成し、これを各種手段によりキャップ本体の外面に設けるようにしてもよい。
【図面の簡単な説明】
【００６４】
【図１】本発明の実施例１によるキャップ付ボトル缶の構成を示す部分断面図である。
【図２】同上、接触角を説明する説明図である。
【図３】同上、製造工程における飲料容器用キャップの正面図である。
【図４】同上、外面塗膜の断面説明図であり、図４（Ａ）は、撥水部からなる状態を示し、図４（Ｂ）は、親水部から撥水部が突出して凸部を形成した状態を示し、図４（Ｃ）は、親水部と撥水部とによりほぼ凸部のない表面を形成した状態を示し、図４（Ｄ）は、親水部からなる状態を示す。
【符号の説明】
【００６５】
１  キャップ付ボトル缶
２  飲料容器用キャップ（キャップ）
４Ｇ  外面
21  外面塗膜
22  親水部
23  撥水部
【図１】
2007269381.tif 000005
【図２】
2007269381.tif 000006
【図３】
2007269381.tif 000007
【図４】
2007269381.tif 000008